(57)【要約】【課題】鉄鉱石を含む焼結原料を造粒して、焼結機における通気性の改善、生産性の向上に有効な擬似粒子化性に優れた造粒粒子を得る。【解決手段】鉄鉱石を含む焼結原料に水とバインダーとを散布して造粒するに当たり、バインダーの散布手段６とは別に設けられた散水手段５により、水の少なくとも一部を焼結原料に散水する。焼結原料に散水する水の全量をバインダー成分と共に焼結原料に添加すると、水分が焼結原料全体に均一に分散しにくく、このために良好な造粒効果が得られないが、水の少なくとも一部を、バインダーの散布手段とは別の散水手段から散水することにより、水が焼結原料全体に均一に分散されるようになり、高い造粒効果を得ることができ、これにより、擬似粒子化性に優れた造粒粒子を得ることができる。【選択図】図１
2007113087.tif 000002
【特許請求の範囲】
【請求項１】
鉄鉱石とカルシウムイオン発生源とを含む焼結原料に水とバインダーとを散布して造粒する方法であって、バインダーの散布手段とは別に設けられた散水手段により前記水を前記焼結原料に散水することを特徴とする焼結原料の造粒方法。
【請求項２】
請求項１において、前記バインダーは、下記方法で測定したファンネル粘度（５００／５００）が４０秒以上のものであることを特徴とする焼結原料の造粒方法。
［ファンネル粘度（５００／５００）測定方法］
バインダー５００ｍｌに消石灰５ｇを添加して１０分間撹拌した後、ＡＰＩ規格に基くファンネル粘度（５００／５００）を測定する。
【請求項３】
請求項１又は２において、得られる造粒物の含水率が６〜９重量％であることを特徴とする焼結原料の造粒方法。
【請求項４】
請求項１ないし３のいずれかにおいて、前記バインダーがベントナイトを含むことを特徴とする焼結原料の造粒方法。
【請求項５】
請求項１ないし４のいずれかにおいて、前記バインダーがベントナイトとシリカとを含むことを特徴とする焼結原料の造粒方法。
【発明の詳細な説明】
【技術分野】
【０００１】
本発明は、鉄鉱石を含む焼結原料の焼結性を改善して焼結機での生産性を向上させるために、この焼結原料を造粒する方法に関する。
【背景技術】
【０００２】
一般に高炉に用いられる焼結鉱は、鉄鉱石に、副原料、及びコークス等の燃料等と造粒用添加剤を添加して混合、造粒して擬似粒子とし、これを焼結機に装填して焼成することにより製造されている。即ち、焼結機における焼成に当たり、焼結原料の充填層内の通気性を十分に高めることが、コークス等の燃料の燃焼効率を高め、焼結機の生産性を向上させるために重要な条件となるため、従来においては、焼結原料を造粒して擬似粒子とすることにより、通気性の改善を図っている。
【０００３】
この造粒粒子には、焼結機内での焼結工程における加熱乾燥、焼成過程で、擬似粒子が崩壊することのない十分な強度が要求される。これは、焼結機内で擬似粒子が崩壊して焼結原料の微粉が発生すると、通気性が損なわれ、焼結機の生産性が悪くなるためである。
【０００４】
従来、鉄鉱石等の造粒の際に用いられる造粒用添加剤としては、例えば製鉄研究第２８８号（１９７６）第９頁〜第１８頁に開示されているように、生石灰が広く使われている。具体的には、鉄鉱石に、副原料、及びコークス等の燃料等と、造粒用添加剤として生石灰を添加した焼結原料に、更にドラムミキサー内で水を散水することで、造粒性の改善と、焼結機内での加熱乾燥、焼成過程での擬似粒子の崩壊を防止している。図２は、従来の造粒方法を示す模式図であり、配合槽１から、鉄鉱石、コークス、石灰石等の配合原料に更に生石灰が配合された焼結原料がベルトコンベア２，３によりドラムミキサー４に送給され、このドラムミキサー４内で散水ノズル５からの散水下、焼結原料が混合、造粒され、造粒物は、図示しない後段のサージホッパーを経て焼結機パレットへ装入されて焼結され、焼結鉱となる。
【０００５】
従来、造粒用添加剤としての生石灰は、鉄鉱石を含む配合原料に対して通常１〜２重量％程度配合されている。なお、ドラムミキサー内で散水する水として、バインダー成分を含む水を散水する場合もある。本発明において、バインダーとは、増粘又は硬化促進作用により焼結原料の造粒効果を発揮するものを言う。
【非特許文献１】製鉄研究第２８８号（１９７６）第９頁〜第１８頁
【発明の開示】
【発明が解決しようとする課題】
【０００６】
焼結機における生産性の向上のためには、鉄鉱石を含む焼結原料の造粒を促進し、得られる造粒粒子の擬似粒子化性をより一層向上させ、焼結機での加熱乾燥、焼成工程での崩壊による微粉の発生を防止することが望まれる。造粒用添加剤として生石灰を用いる従来法では、生石灰の添加量を増加させることにより、ある程度擬似粒子化性を高めることはできるが、その向上効果にも限界がある。また、バインダー成分を含む水を散水することにより擬似粒子化性を高めることもできるが、やはり、十分な効果は得られていない。このため、更なる擬似粒子化性の向上技術が望まれている。
【０００７】
特に、近年、良質な赤鉱鉱の枯渇が進み、焼結性に劣り、焼結機における生産性を悪化させる褐鉱鉱系の焼結原料の適用が増加してきていることから、焼結原料の造粒技術の改善により、生産性を高めることが強く望まれているのが現状である。
【０００８】
本発明は上記従来の実状に鑑みてなされたものであり、鉄鉱石を含む焼結原料を造粒して、焼結機における通気性の改善、生産性の向上に有効な擬似粒子化性に優れた造粒粒子を得る方法を提供することを目的とする。
【課題を解決するための手段】
【０００９】
本発明（請求項１）の焼結原料の造粒方法は、鉄鉱石とカルシウムイオン発生源とを含む焼結原料に水とバインダーとを散布して造粒する方法であって、バインダーの散布手段とは別に設けられた散水手段により前記水を前記焼結原料に散水することを特徴とする。
【００１０】
請求項２の焼結原料の造粒方法は、請求項１において、前記バインダーは、下記方法で測定したファンネル粘度（５００／５００）が４０秒以上のものであることを特徴とする。
［ファンネル粘度（５００／５００）測定方法］
バインダー５００ｍｌに消石灰５ｇを添加して１０分間撹拌した後、ＡＰＩ規格に基くファンネル粘度（５００／５００）を測定する。
【００１１】
請求項３の焼結原料の造粒方法は、請求項１又は２において、得られる造粒物の含水率が６〜９重量％であることを特徴とする。
【００１２】
請求項４の焼結原料の造粒方法は、請求項１ないし３のいずれかにおいて、前記バインダーがベントナイトを含むことを特徴とする。
【００１３】
請求項５の焼結原料の造粒方法は、請求項１ないし４のいずれかにおいて、前記バインダーがベントナイトとシリカとを含むことを特徴とする。
【００１４】
なお、本発明において、造粒物の含水率とは、造粒物に含まれる水分量の造粒物全体に対する重量割合を指す。
【発明の効果】
【００１５】
本発明によれば、焼結原料に水とバインダーを別々に散布することによって、焼結原料を効果的に造粒して擬似粒子化性に優れた造粒粒子を得ることができる。この場合、焼結原料に散水する水の全量をバインダー成分と共に焼結原料に添加すると、水分が焼結原料全体に均一に分散しにくく、このために良好な造粒効果が得られない。本発明では、焼結原料に散水する水の少なくとも一部を、バインダーの散布手段とは別の散水手段から散水することにより、水が焼結原料全体に均一に分散されるようになり、高い造粒効果を得ることができ、これにより、擬似粒子化性に優れた造粒粒子を得ることができる（請求項１）。
【００１６】
本発明において、バインダーとしては下記方法で測定したファンネル粘度（５００／５００）が４０秒以上のものが好ましい（請求項２）。
［ファンネル粘度（５００／５００）測定方法］
バインダー５００ｍｌに消石灰５ｇを添加して１０分間撹拌した後、ＡＰＩ規格に基くファンネル粘度（５００／５００）を測定する。
【００１７】
なお、ＡＰＩ規格（American  Petroleum  Institute（米国石油協会）による泥水性状の試験規格）によるファンネル粘度（５００／５００）は、ＡＰＩ規格のファンネル（Funnel＝漏斗）粘度計により、試料（本発明ではバインダー５００ｍｌに消石灰５ｇを添加・混合したもの）をファンネル容器に入れ、試料の全量が流出し終わるまでに要する時間で表される。なお、バインダー中に含まれる有効成分の量は問わない。
【００１８】
本発明においては、水及びバインダーは、得られる造粒物の含水率が６〜９重量％となるように添加することが好ましい（請求項３）。また、バインダーはベントナイトを含むことが好ましく（請求項４）、特にベントナイトとシリカとを含むことが好ましい（請求項５）。
【発明を実施するための最良の形態】
【００１９】
以下に本発明の焼結原料の造粒方法の実施の形態を詳細に説明する。
【００２０】
本発明で造粒対象とする焼結原料は、通常、焼結鉱の焼結原料として用いられる鉄鉱石、石灰石、粉コークス等の配合原料に好ましくは造粒用添加剤として生石灰を添加混合した混合物である。
【００２１】
この場合、生石灰の添加量は、少な過ぎると擬似粒子化性に優れた造粒物を得ることができず、多過ぎると非経済的となるため、配合原料、即ち、鉄鉱石に、副原料、及びコークス等の燃料等を混合したもの（生石灰以外の焼結原料）に対して０．５〜３重量％、特に１〜２重量％とすることが好ましい。
【００２２】
なお、この焼結原料の含水率は通常３〜６重量％程度である。
【００２３】
本発明においては、このような焼結原料に対して、バインダーと水とを散布して造粒する。即ち、水をバインダーの散布手段とは別に設けられた散水手段で散水して造粒する。
【００２４】
本発明で用いるバインダーの有効成分（バインダー成分）としては、増粘又は硬化促進作用により焼結原料の造粒効果を発揮するものであれば特に制限はないが、例えば、ベントナイト、グアーガム、ポリビニルアルコール（ＰＶＡ）、ポリアクリルアミド、メチルセルロース、エチルセルロース、カルボキシメチルセルロース（ＣＭＣ）、ヒドロキシエチルセルロース、ヒドロキシプロピルエチルセルロース、でんぷん、リグニン、水ガラス等を用いることができる。これらのバインダー成分は１種を単独で用いても良く、２種以上を混合して用いても良い。また、１種又は２種以上のバインダー成分を含むバインダーを２種以上用いても良い。一般的には、増粘作用を奏するものを用いるか、或いは増粘作用を奏するものと硬化促進作用を奏するものとを組み合わせて用いるのが好ましい。
【００２５】
本発明においては、水とバインダーが添加されて造粒された焼結原料が焼結工程で加熱されるため、バインダー成分としては、温度上昇により変性する可能性のある有機物よりも無機物であることが好ましい。中でもベントナイトは増粘効果を発揮させる他、水分保持効果もあり徐々に水分を放出するため、焼結工程でパレット上部で蒸発した水分が下部で凝縮し通気性の抵抗となるのを抑制する効果があると考えられ、好ましい。
【００２６】
また、シリカは、増粘効果は殆ど無いが、焼結原料中に生石灰等のカルシウムイオン発生源を含む場合、生石灰等のカルシウムイオン発生源と水の反応により生成した消石灰等のカルシウム化合物と結合し、珪酸カルシウムを生成して固化するため、バインダーとしての効果を発揮し、擬似粒子の安定化作用に優れることから、バインダーとしてはベントナイトとシリカとを含むものを用いることが好ましい。
【００２７】
シリカとしては、水ガラスが一般的に用いられる。
【００２８】
本発明で用いるバインダーは、特に上述のようなバインダー成分を、粘度調整のために、水に溶解した水溶液又は水に分散させた水分散液であることが好ましい。
【００２９】
しかして、本発明で用いるバインダーは、ベントナイト等のバインダー成分に水を添加することにより、前述の方法で測定されたファンネル粘度（５００／５００）が４０秒以上となるように、調製されたものであることが好ましい。バインダーのファンネル粘度（５００／５００）が４０秒未満では、造粒効果が十分ではなく、擬似粒子化性に優れた造粒物を得ることができない場合がある。ただし、バインダーのファンネル粘度（５００／５００）が過度に大きいと、原料全体にバインダーの効果を発揮しにくくなるため、バインダーのファンネル粘度（５００／５００）は３００秒以下、特に４０〜１５０秒であることが好ましい。
【００３０】
焼結原料に対するバインダーの添加量は、用いるバインダー成分の種類や濃度によっても異なるが、バインダー成分の添加量が焼結原料に対して０．０１〜１重量％、特に０．０１〜０．３重量％となるような量とすることが好ましい。特に、バインダー成分としてベントナイトを添加する場合、ベントナイトは、焼結原料に対して、０．０００５〜０．３重量％、特に０．００７〜０．０７重量％となるように添加することが好ましい。また、ベントナイトと共にシリカを併用する場合、シリカは、焼結原料に対して０．０００１〜０．０２重量％、特に０．０００３〜０．００３重量％となるように添加することが好ましい。
【００３１】
一方、水の添加量は、後述の好適な含水率の造粒物が得られるように調製される。
【００３２】
本発明において、バインダーとしては、好ましくは、前述の如く、ベントナイト等のバインダー成分に水を添加して調製された水分散液ないし水溶液が用いられるため、このバインダー中の水量と、バインダーとは別に散水される水量との合計により、後述の好適な含水率の造粒物が得られるように、バインダー中の水量、バインダーとは別に散水される水量が適宜調整されるが、バインダー中に含まれる水量と、バインダーとは別に散水される水量との比は、バインダー中の水量：バインダーとは別に散水される水量＝１：０．１〜１０、特に１：０．３〜２であることが好ましい。この範囲よりもバインダー中の水量が多く、バインダーとは別に散水される水量が少ないと、本発明に従って、バインダーとは別に水を散水することによる造粒効果の向上効果を十分に得ることができず、また、バインダー中の水分量が多いことにより、バインダーのファンネル粘度（５００／５００）が小さくなって、造粒効果が劣るものとなる。逆に、バインダー中の水量が少なく、バインダーとは別に散水される水量が多いと、バインダーの水分量が少ないことにより、バインダーの取り扱い性が悪くなる上に、バインダーの増粘作用が原料全体に行きわたりにくくなるため、造粒効果が劣る。
【００３３】
本発明において、バインダーと水とは、特に、焼結原料の造粒初期、即ち、造粒開始から終了に到るまでの期間（この造粒に要する期間を「造粒所要時間Ｔ」と称す。）のうちの０〜１／３の期間、即ち、造粒開始から造粒所要時間Ｔの１／３の期間（０〜１／３Ｔ）に焼結原料に添加することが好ましい。
【００３４】
なお、バインダーと水とは、造粒所要時間のうちの同時期に散布しても良く、別の時期に散布しても良いが、別の時期に散布する場合は、水の散水を開始した後、バインダーを散布することが好ましい。
【００３５】
本発明において、このような焼結原料の造粒で得られる造粒物の含水率は、６〜９重量％とすることが好ましい。この含水率が６重量％未満であっても、９重量％を超えても、バインダーによる造粒効果が低減するようになるので、経済性が損なわれる結果となる。
【００３６】
造粒に用いるミキサー（造粒機）については特に制限はなく、ドラムミキサーの他、パン型ミキサー、アイリッヒミキサー、パドルミキサー等、通常の焼結原料の造粒に用いられるミキサーをいずれも適用可能である。ミキサーは、１段型であっても良く、２段直列配置型であっても良い。
【００３７】
以下に、本発明の焼結原料の造粒方法の実施の形態の一例を模式的に示す図１を参照して、本発明の具体的な実施方法を説明する。図１において、図２に示す部材と同一機能を奏する部材には同一符号を付してある。
【００３８】
図１において、ドラムミキサー４には、水添加のための散水ノズル５とバインダー添加のための散布ノズル６がその入口側に設けられている。配合槽１からの焼結原料は、ベルトコンベア２，３よりドラムミキサー４に投入され、このドラムミキサー４内で散水ノズル５からの散水及び散布ノズル６からのバインダー散布下に造粒される。得られた造粒粒子は、図示しない後段のサージホッパーを経て焼結機ヘ送給されて焼結され、焼結鉱となる。
【００３９】
このように、バインダーとは別に水を散布する本発明の焼結原料の造粒方法によれば、擬似粒子化性に優れた造粒粒子を得ることができ、このような造粒粒子であれば、焼結工程において良好な通気性を維持し、高い生産性で焼結鉱を得ることができる。
【実施例】
【００４０】
以下に実施例及び比較例を挙げて本発明をより具体的に説明する。
【００４１】
なお、以下において、造粒粒子の擬似粒子化性はＧＩ（擬似粒化）指数により評価した。
【００４２】
ＧＩ指数とは、前述の非特許文献１（製鉄研究第２８８号（１９７６）第９頁〜第１８頁）に開示されている評価方法であり、計算式は、次式にて表される。ＧＩ指数はブランクと比べて大きい程、微粉の放出が少なく擬似粒子化性に優れることを示す。但し、ブランクが異なると直接比較できない。
ＧＩ指数＝（（１−Ａ’／Ａ）＋（１−Ｂ’／Ｂ））×１００
Ａ  ：粒径０．２５〜０．５ｍｍの真粒子の割合（重量％）
Ａ’：粒径０．２５〜０．５ｍｍの造粒粒子の割合（重量％）
Ｂ  ：粒径０．２５ｍｍ以下の真粒子の割合（重量％）
Ｂ’：粒径０．２５ｍｍ以下の造粒粒子の割合（重量％）
【００４３】
また、ベントナイトとしては、２．５重量％濃度水スラリーとしたものについて、前述の方法で測定したファンネル粘度（５００／５００）が次のような値のものを用いた。
ベントナイトＡ：ファンネル粘度（５００／５００）＝  ３０秒
ベントナイトＢ：ファンネル粘度（５００／５００）＝  ４３秒
ベントナイトＣ：ファンネル粘度（５００／５００）＝  ６０秒
ベントナイトＤ：ファンネル粘度（５００／５００）＝１００秒
【００４４】
実施例１〜６
図１に示す方法で造粒を行った。
【００４５】
オーストラリア産鉄鉱石「サラジ」に生石灰を１．５重量％添加した焼結原料（含水率４重量％）をドラムミキサーに投入し、２０ｒｐｍで回転させながら、水及びバインダーの散布下に造粒し、表１に示す含水率の造粒粒子を得た。水及びバインダーの散布はドラムミキサーの回転開始から１分間かけて行い、回転時間は６分間とした。即ち、水とバインダーは１／６Ｔの期間に添加した。
【００４６】
バインダーとしてはベントナイトＤの水スラリー、或いは、これに更に水ガラス（珪酸３号）を添加した表１に示す配合及びファンネル粘度（５００／５００）のものを用い、このバインダーとは別に散布した水と、バインダー中の水量との比は１：１となるようにし、また、焼結原料に対する各バインダー成分の添加量が表１に示す量となるように散布した。
【００４７】
得られた造粒粒子を篩で分級して、ＧＩ指数を調べ、結果を表１に示した。
【００４８】
実施例７，８
ベントナイトの代りにカルボキシメチルセルロース（ＣＭＣ）又はポリビニルアルコール（ＰＶＡ）を用いたこと以外は実施例１と同様にして造粒を行い、得られた造粒粒子のＧＩ指数を表１に示した。
【００４９】
比較例１〜５
バインダーを散布せず、水のみを表１に示す含水率の造粒粒子が得られるように散水したこと以外は実施例１と同様にして造粒を行い、得られた造粒粒子のＧＩ指数を表１に示した。
【００５０】
比較例６
バインダーとは別に散水を行わず、水をバインダーと混合して一液で散布したこと以外は、実施例４と同様にして造粒を行い、得られた造粒粒子のＧＩ指数を表１に示した。
【００５１】
【表１】
2007113087.tif 000003
【００５２】
表１より、水を、ベントナイトを含む水スラリーよりなるバインダーとは別々に散布することにより、ＧＩ指数が高く、擬似粒子化性に優れた造粒粒子が得られることが分かる。なお、造粒性は含水率に大きく影響を受けるため、含水率が同じものについて比較しなければならない。
【００５３】
ただし、造粒粒子の含水率が６〜９重量％を外れると、バインダーによる改善効果が十分に得られず、含水率６〜９重量％の造粒粒子を得ることが好ましいことが分かる。
【００５４】
また、バインダー成分としては、ベントナイトを用いるのが好適であり、これに水ガラスを併用することにより、より一層優れた効果が得られることが分かる。
【００５５】
また、バインダーを用いても水をバインダーとは別に散水せず、水の全量をバインダーと一液化して散布すると、十分な造粒効果が得られないことが分かる。
【００５６】
実施例９〜１１
ベントナイトＤの代りにベントナイトＡ，Ｂ，Ｃを用いたこと以外は実施例４と同様にして造粒を行い、得られた造粒粒子のＧＩ指数を表２に示した。表２には実施例２の結果も併記した。
【００５７】
【表２】
2007113087.tif 000004
【００５８】
表２より、バインダーとしてはファンネル粘度（５００／５００）が４０秒以上のものを用いることが好ましいことが分かる。
【図面の簡単な説明】
【００５９】
【図１】本発明の焼結原料の造粒方法の実施の形態を示す模式図である。
【図２】従来法を示す模式図である。
【符号の説明】
【００６０】
１  配合槽
２，３  ベルトコンベア
４  ドラムミキサー
５  散水ノズル
６  バインダーの散布ノズル
【図１】
2007113087.tif 000005
【図２】
2007113087.tif 000006